(57)【特許請求の範囲】
【請求項１】
内周部に破断を促進するための破断促進部が形成された円形断面の貫通孔を有するエンジンのコンロッドを、前記貫通孔に半割型のマンドレルを嵌合し、半割型のマンドレル間に楔を打ち込んでいくことにより、前記破断促進部の形成位置で２つに破断するコンロッドの破断方法であって、
破断時に楔に生じるひずみを検出する工程と、
検出した楔のひずみの変化を示すひずみ曲線とひずみゼロを示す直線との間の領域のうちの面積が最大の領域の面積であるひずみ面積と、前記面積が最大の領域を形成するひずみ曲線の開始点から終了点までの時間であるひずみ時間とに基づいて、コンロッド破断後の貫通孔の真円度の変化量を推定する工程とを含むことを特徴とするコンロッドの破断方法。
【請求項２】
請求項１に記載のコンロッドの破断方法において、
前記真円度の変化量を推定する工程では、前記ひずみ面積と、前記ひずみ時間と、コンロッド破断後の貫通孔の真円度の変化量との対応関係を示す重回帰式に基づいて、真円度の変化量を算出することを特徴とするコンロッドの破断方法。
【請求項３】
内周部に破断を促進するための破断促進部が形成された円形断面の貫通孔を有するエンジンのコンロッドを、前記貫通孔に半割型のマンドレルを嵌合し、半割型のマンドレル間に楔を打ち込んでいくことにより、前記破断促進部の形成位置で２つに破断するコンロッドの破断装置であって、
破断時に楔に生じるひずみを検出するひずみ検出手段と、
前記ひずみ検出手段が検出した楔のひずみの変化を示すひずみ曲線とひずみゼロを示す直線との間の領域のうちの面積が最大の領域の面積であるひずみ面積と、前記面積が最大の領域を形成するひずみ曲線の開始点から終了点までの時間であるひずみ時間とに基づいて、コンロッド破断後の貫通孔の真円度の変化量を推定する真円度変化量推定手段とを有することを特徴とするコンロッドの破断装置。
【請求項４】
請求項３に記載のコンロッドの破断装置において、
前記真円度変化量推定手段は、前記ひずみ面積と、前記ひずみ時間と、コンロッド破断後の貫通孔の真円度の変化量との対応関係を示す重回帰式に基づいて、真円度の変化量を算出することを特徴とするコンロッドの破断装置。
【発明の詳細な説明】
【技術分野】
【０００１】
本発明は、コンロッドを破断して２つの部品を作製するコンロッドの破断方法およびその破断装置に関し、コンロッドの貫通孔に半割型のマンドレルを嵌合して該半割型マンドレル間に楔を打ち込んでいくことにより、該コンロッドを貫通孔部分で２つに破断する金属加工技術の分野に属する。
【背景技術】
【０００２】
従来、貫通孔に半割型のマンドレルを嵌合して該半割型マンドレル間に楔を打ち込んでいくことにより貫通孔部分で２つに破断される金属製部品として、例えばエンジン用部品のコンロッドがある。コンロッドは、まず、ピストンピンを支持する小径孔とクランクピンを支持する大径孔とを備える一つの部品として作製される。その後、大径孔に半割型マンドレルが嵌合されて楔が該半割型マンドレル間に打ち込まれて半割型マンドレルの間の距離が大きくなることにより、コンロッドは大径孔部分で破断される。その結果、クランクピンを支持するための半円状の軸受け面（破断前は大径孔の内周面）をそれぞれ備えるロッドとキャップの２つの部品が作製される。
【０００３】
このようにコンロッドを破断する装置として、例えば特許文献１に記載のものがある。これは、油圧アクチュエータによって打ち込まれる楔の移動速度を制御することによりコンロッドの破断の進行を制御して良品なロッドとキャップを作製するようにしたもので、具体的に言えばロッドとキャップそれぞれの軸受け面が所定の真円度を備えるようにするものである。
【０００４】
【特許文献１】特開２００５−１４４５６０公報
【発明の開示】
【発明が解決しようとする課題】
【０００５】
ところが、楔の移動速度を制御しても良品なロッドとキャップが作製できないことがある。例えば、ロッドとキャップの半円状の軸受け面の真円度が所定の真円度にならない場合がある。これは、楔の移動速度とコンロッドの破断状態との関係が一定の関係でないためである。その結果、コンロッドを破断する度に、破断して作製されたロッドとキャップそれぞれの軸受け面の真円度を計測して確認する必要がある。
【０００６】
そこで、本発明は、コンロッドの貫通孔に半割型のマンドレルを嵌合し、半割型のマンドレル間に楔を打ち込んでいくことによりコンロッドを２つに破断するものであって、破断状態の確認を省略できるコンロッドの破断方法およびその破断装置を提供することを課題とする。
【課題を解決するための手段】
【０００７】
上述の課題を解決するために、本願の請求項１に記載の発明は、内周部に破断を促進するための破断促進部が形成された円形断面の貫通孔を有するエンジンのコンロッドを、前記貫通孔に半割型のマンドレルを嵌合し、半割型のマンドレル間に楔を打ち込んでいくことにより、前記破断促進部の形成位置で２つに破断するコンロッドの破断方法であって、破断時に楔に生じるひずみを検出する工程と、検出した楔のひずみの変化を示すひずみ曲線とひずみゼロを示す直線との間の領域のうちの面積が最大の領域の面積であるひずみ面積と、前記面積が最大の領域を形成するひずみ曲線の開始点から終了点までの時間であるひずみ時間とに基づいて、コンロッド破断後の貫通孔の真円度の変化量を推定する工程とを含むことを特徴とする。
【０００８】
また、請求項２に記載の発明は、請求項１に記載のコンロッドの破断方法において、前記真円度の変化量を推定する工程では、前記ひずみ面積と、前記ひずみ時間と、コンロッド破断後の貫通孔の真円度の変化量との対応関係を示す重回帰式に基づいて、真円度の変化量を算出することを特徴とする。
【００１０】
さらに、請求項３に記載の発明は、内周部に破断を促進するための破断促進部が形成された円形断面の貫通孔を有するエンジンのコンロッドを、前記貫通孔に半割型のマンドレルを嵌合し、半割型のマンドレル間に楔を打ち込んでいくことにより、前記破断促進部の形成位置で２つに破断するコンロッドの破断装置であって、破断時に楔に生じるひずみを検出するひずみ検出手段と、前記ひずみ検出手段が検出した楔のひずみの変化を示すひずみ曲線とひずみゼロを示す直線との間の領域のうちの面積が最大の領域の面積であるひずみ面積と、前記面積が最大の領域を形成するひずみ曲線の開始点から終了点までの時間であるひずみ時間とに基づいて、コンロッド破断後の貫通孔の真円度の変化量を推定する真円度変化量推定手段とを有することを特徴とする。
【００１１】
加えて、請求項４に記載の発明は、請求項３に記載のコンロッドの破断装置において、前記真円度変化量推定手段は、前記ひずみ面積と、前記ひずみ時間と、コンロッド破断後の貫通孔の真円度の変化量との対応関係を示す重回帰式に基づいて、真円度の変化量を算出することを特徴とする。
【発明の効果】
【００１２】
請求項１に記載の発明によれば、破断時の楔に生じたひずみが検出され、検出したひずみの変化に基づいてコンロッドの破断状態が推定される。具体的に説明すると、楔が半割型マンドレル間に打ち込まれていくと、楔は半割型マンドレルの両方をその間の距離が大きくなるように移動させ、マンドレルを介して該マンドレルが嵌合された貫通孔をコンロッドが破断するまで拡大していく。このとき、楔には圧縮応力（マンドレルと楔を打ち込む手段とに圧縮されて発生する応力）が作用し、それによりひずみが生じている。そして、このときの楔のひずみの変化を示すひずみ曲線とひずみゼロを示す直線との間の領域のうちの面積が最大の領域の面積であるひずみ面積と、前記面積が最大の領域を形成するひずみ曲線の開始点から終了点までの時間であるひずみ時間とを用いることにより、コンロッド破断後の貫通孔の真円度の変化量を推定することができる。
【００１３】
コンロッドの破断状態を推定する利点を挙げる。例えば、推定した破断状態（検出した楔のひずみの変化）と、良品な２つの部品が作製されたときの予め求められた破断状態（良品な２つの部品が作製されたときに検出された楔のひずみの変化）とを比較すれば、破断後に検査することなく、コンロッドが良好に破断されて良品な２つの部品が作製されたか否かを判定することができる。
【００１４】
また、請求項２に記載の発明によれば、前記ひずみ面積と、前記ひずみ時間と、コンロッド破断後の貫通孔の真円度の変化量との対応関係を示す重回帰式に基づいて、真円度の変化量を算出することにより、コンロッド破断後の貫通孔の真円度の変化量が推定されることになる。
【００１６】
さらに、請求項３に記載の発明によれば、コンロッドの破断装置において、前記請求項１に記載のコンロッドの破断方法の効果が得られる。
【００１７】
同様に、請求項４に記載の発明によれば、コンロッドの破断装置において、前記請求項２に記載のコンロッドの破断方法の効果が得られる。
【発明を実施するための最良の形態】
【００１８】
まず、本発明に係るコンロッドの破断方法およびその破断装置が破断するエンジン用部品のコンロッドについて説明する。
【００１９】
図１はコンロッドを示す図であり、図２は図１において一点鎖線上の断面をＡ方向から見たコンロッドの断面図である。
【００２０】
図１に符号Ｗに示すコンロッドは、鋼材料で形成され、ピストンピンを支持する貫通した小径孔Ｈ１とクランクピンを支持する貫通した大径孔Ｈ２とを備え、厳密には、ロッドＷ１とキャップＷ２との二部品で構成される。
【００２１】
コンロッドＷの作製方法を説明すると、コンロッドＷは最初からロッドＷ１とキャップＷ２との二部品で作製されるのではなく、これらを一体にして作製される。次に小径孔Ｈ１と大径孔Ｈ２それぞれが所定の真円度になるように加工（例えば、研磨加工）し、その後、破断線ＢＬ（大径孔Ｈ２の中心を通過し、小径孔Ｈ１と大径孔Ｈ２の並列方向Ｂと直交する方向の線）で破断されて、ロッドＷ１とキャップＷ２との二部品にされる。
【００２２】
したがって、ロッドＷ１とキャップＷ２は、クランクピンを受けるための同一の真円度の半円状の軸受け面（破断前は、大径孔Ｈ２の内周面Ｐ）を備えることになる。
【００２３】
また、コンロッドＷには、破断線ＢＬ上で破断するように破断促進部としてのＶ字形の破断溝（ノッチ）Ｎ１とＮ２とが設けられている。ノッチＮ１とＮ２は、大径孔Ｈ２の破断線ＢＬ上の内周面Ｐの軸方向に沿って形成されており、例えばブローチ加工やワイヤーカット加工により作製される。ノッチＮ１とＮ２に応力集中が起こることにより、コンロッドＷは破断線ＢＬで破断される。
【００２４】
ノッチＮ１とＮ２の形状は同一であって、大径孔Ｈ２の径方向に深さＤ切り込まれており、その切り込み角度はθであって、その先端はＲの丸みを持つ。
【００２５】
ここからは、コンロッドＷをロッドＷ１とキャップＷ２とに破断するコンロッド破断装置について説明する。
【００２６】
図３は、コンロッド破断装置の構成を概略的に示している。このコンロッド破断装置は、コンロッドＷを破断した後、破断状態を示す一つのパラメータである、コンロッドＷを破断して作製されたロッドＷ１とキャップＷ２の半円状の軸受け面の真円度を推定するように構成されている。
【００２７】
そのために、図に符号１０に示すコンロッド破断装置は、概略、コンロッドＷの大径孔Ｈ２に嵌合される半割型の一対のマンドレル１２ａ、１２ｂと、マンドレル１２ａと１２ｂの間に打ち込まれる楔１４と、楔１４を移動させる油圧アクチュエータ１６と、楔１４に生じたひずみを検出するためのひずみゲージ１８と、油圧アクチュエータ１６を制御する制御装置２０とを有する。
【００２８】
一対のマンドレル１２ａ、１２ｂは、間隔ＬをあけてコンロッドＷの大径孔Ｈ２に嵌合されるように構成されており、コンロッドＷの大径孔Ｈ２の内周面Ｐに当接して押圧するための押圧面２２ａ、２２ｂを備えるとともに、楔１４と当接するテーパ面２４ａ、２４ｂを備える。また、図示してはいないが、一対のマンドレル１２ａ、１２ｂは、コンロッドＷの小径孔Ｈ１と大径孔Ｈ２の並列方向Ｂにのみ移動するように規制されている（例えば、マンドレル１２ａ、１２ｂは、並列方向Ｂに延びるレール上を移動するように構成されている。）。
【００２９】
楔１４は、コンロッドＷの大径孔Ｈ２の軸方向に一対のマンドレル１２ａ、１２ｂとの間に移動するように構成されており、マンドレル１２ａ、１２ｂのテーパ面２４ａ、２４ｂに押しあたり、マンドレル１２ａ、１２ｂの間隔Ｌが大きくなるように該マンドレルを並列方向Ｂに移動させる。
【００３０】
油圧アクチュエータ１６は、楔１４をコンロッドＷの大径孔Ｈ２の軸方向に押圧して移動させるためのものであり、制御装置２０によってその押圧力や楔１４の移動速度が制御されるように構成されている。
【００３１】
ひずみゲージ１８は、楔１４に生じるひずみを計測するためのものである。油圧アクチュエータ１６が楔１４を一対のマンドレル１２ａ、１２ｂ間に移動させ始めると、楔１４にはマンドレル１２ａ、１２ｂと油圧アクチュエータ１６により圧縮応力が作用してひずみが生じる。このひずみを計測するために、ひずみゲージ１８は楔１４に貼られている。また、ひずみゲージ１８には電圧が印加されており、その電圧の変化からゲージ１８が貼り付けられている楔１４に生じたひずみを検出する。
【００３２】
制御装置２０は、油圧アクチュエータ１６を制御する油圧アクチュエータ制御部５２と、ひずみゲージ１８の印加電圧を検出する（言い換えると楔１４のひずみを検出する）ひずみ検出部５４と、検出したひずみのひずみ面積（詳細は後述する）を算出するひずみ面積算出部５６と、検出したひずみのひずみ時間（詳細は後述する）を算出するひずみ時間算出部５８と、コンロッドＷ破断後のロッドＷ１やキャップＷ２の軸受け面の真円度を推定する真円度推定部６０と、推定した真円度を判定する真円度判定部６２とを有する。
【００３３】
油圧アクチュエータ制御部１６は、油圧を制御して楔１４の移動速度（打ち込み速度）を制御するものである。
【００３４】
ひずみ検出部５４は、ひずみゲージ１８の印加電圧の変化から楔１４に生じたひずみの変化を検出するためのものであり、例えば、図４に示すようなひずみ（印加電圧）の変化を検出する。図４に示す図は、油圧アクチュエータ１６が楔１４を移動させ始めてからの該楔１４に生じたひずみの変化を示している。
【００３５】
ひずみ面積算出部５６は、ひずみ検出部５４が検出した図４に示すようなひずみの変化に基づいて、ひずみゼロを示す直線（点線で示す線、以下、「ひずみゼロ直線」と称する。）とひずみ曲線（実線で示す線、時間の経過とともに変化するひずみ値を結んでできる曲線）との間に形成される複数の領域の中、最大の領域（斜線の領域）の面積をひずみ面積として算出するように構成されている。図４を用いて説明すれば、楔１４に生じるひずみがゼロからピーク（Ｐ点）に達して再びゼロに戻るまでのひずみ曲線の部分（点Ｓと点Ｅまでの部分）とひずみゼロ直線との間の領域の面積を算出するように構成されている。これにより、ひずみの変化が数値化される。
【００３６】
このようにする理由は、ひずみゼロ直線とひずみ曲線との間に形成される複数の領域中、楔１４に生じたひずみに関連する領域は面積が最大の領域であり、その他の領域はノイズなどの影響により生じたものであるためである。なお、ひずみ面積を算出する理由は後述する。
【００３７】
ひずみ時間算出部５８は、ひずみ検出部５４が検出したひずみの変化に基づいて、具体的にはひずみ面積算出部５６が面積を算出した領域を形成するひずみ曲線の開始点（図４に示す点Ｓ）から終了点（図４に示す点Ｅ）までの時間をひずみ時間として算出するように構成されている。すなわち、楔１４がひずみ始めて元に戻るまでの時間を算出している。これにより、ひずみの変化が数値化される。なお、ひずみ時間を算出する理由は後述する。
【００３８】
真円度推定部６０は、コンロッドＷを破断して作製されたロッドＷ１とキャップＷ２の軸受け面の真円度を推定するものであって、具体的にはひずみ検出部５４が検出したひずみの変化に基づいて、さらに具体的に言えばひずみ面積算出部５６が算出したひずみ面積とひずみ時間算出部５８が算出したひずみ時間とに基づいて、破断前のコンロッドＷの大径孔Ｈ２の真円度からの真円度変化量を推定するように構成されている。
【００３９】
ひずみ面積とひずみ時間とに基づいて破断前のコンロッドＷの大径孔Ｈ２の真円度からの真円度変化量を推定できること、すなわち、数１に示す、真円度変化量Ｚ、ひずみ面積Ｘ、ひずみ時間Ｙとの対応関係を示す式を、本発明の発明者は、実験と重回帰分析とにより導き出している（発明者が実行した実験および重回帰分析の詳細は後述する。）。数1のα、β１、β２は回帰係数である。
【数１】
0005184110.tif 000002
【００４０】
したがって、真円度推定部６０は、コンロッドＷを破断する前の大径孔Ｈ２の真円度と、ひずみ面積とひずみ時間とに基づいて推定した真円度変化量との和から、コンロッドＷを破断して作製されたロッドＷ１とキャップＷ２の軸受け面の真円度を推定するように構成されている。
【００４１】
真円度判定部６２は、真円度推定部６０が推定した真円度が、良品なロッドＷ１とキャップＷ２の真円度と比較することにより許容できる値であるか否かを判定するように構成されている。例えば、しきい値を基準にしてしきい値を超えるか否かで判定するように構成されている。言い換えると、コンロッドＷを破断して作製されたロッドＷ１とキャップＷ２とが良品であるか否かを判定する。そして、判定結果を外部に出力する（例えば、ディスプレイなどに表示する。）。
【００４２】
このようなコンロッド破断装置１０によれば、まず、図３示すように、コンロッドＷの大径孔Ｈ２にマンドレル１２ａ、１２ｂが嵌合される。次に油圧アクチュエータ１６によって楔１４がマンドレル１２ａ、１２ｂの間に移動される。楔１４がマンドレル１２ａ、１２ｂに押しあたり、該マンドレル１２ａ、１２ｂを並列方向Ｂに押圧し始める。油圧アクチュエータ１６の楔１４を押す力が徐々に上げられ、それによりマンドレル１２ａ、１２ｂはコンロッドＷの大径孔Ｈ２を拡大していく。このとき、ひずみケージ１８は、図４に示すように、ピーク点Ｐに向かうひずみの変化を検出する。すなわち、楔１４に圧縮応力が作用してひずみが生じている。
【００４３】
さらに、油圧アクチュエータ１６の楔１４を押す力が上げられると、さらにマンドレル１２ａ、１２ｂによってコンロッドＷの大径孔Ｈ２は拡大してノッチＮ１とＮ２により破断線ＢＬで破断する。コンロッドＷが破断すると、ひずみゲージ１８は、図４に示すように、ピーク点Ｐからひずみゼロに向かうひずみの変化を検出する。すなわち、破断したためにマンドレル１２ａ、１２ｂが自由状態になり、その結果、楔１４に作用する圧縮応力が減少し、ひずみが小さくなる。
【００４４】
楔１４に生じたひずみがゼロになると、制御装置２０のひずみ面積算出部５６とひずみ時間算出部５８は、ひずみ検出部５４が検出したひずみの変化に基づいて、ひずみ面積とひずみ時間を算出する。
【００４５】
次に、真円度推定部６０が、算出されたひずみ面積およびひずみ時間と、数１に示す式とからロッドＷ１とキャップＷ２の軸受け面の真円度を推定する。そして、真円度判定部６２が推定した真円度を判定し、その判定結果を外部に出力する。
【００４６】
なお、ひずみゲージ１８による楔１４のひずみの検出の開始は、例えば、作業者によってコンロッドＷの大径孔Ｈ２がマンドレル１２ａ、１２ｂにセッティングされた後に該作業者が破断加工開始のスイッチを押した時とする。また、ひずみの検出の終了は、例えば、破断が終了してマンドレル１２ａ、１２ｂがコンロッドＷに規制されることなく自由に楔１４に押圧されて所定の位置に移動したことをマンドレル位置検出センサが検出したときとする。
【００４７】
ここからは、本発明の発明者が見出した、本発明の特徴部分である、ひずみ面積とひずみ時間とに基づいて破断前のコンロッドＷの大径孔Ｈ２の真円度からの真円度変化量を推定できること、すなわち、数１に示す、真円度変化量Ｚ、ひずみ面積Ｘ、ひずみ時間Ｙとの対応関係を示す式を導き出した実験と重回帰分析について説明する。
【００４８】
実験において、２１個のコンロッド（実施例１〜２１）を図３に示す破断装置１０で楔１４に生じるひずみの変化をひずみゲージ１８により検出しつつ破断し、破断後の各コンロッドのロッド（キャップ）の軸受け面の真円度の変化量を計測した。真円度の変化量は、コンロッド破断後の真円度から破断前の真円度を引いたものである。また、各ロッドにおいて、ひずみ面積とひずみ時間を算出した。計測した真円度が算出したひずみ面積とひずみ時間とから推定できるか否かを重回帰分析した。
【００４９】
図５は、実験に使用した２１個のコンロッド（実施例１〜２１）の形状の特徴と、各コンロッドのひずみ面積、ひずみ時間、および計測した真円度の変化量（実測真円度変化量）を示している。すなわち重回帰分析に必要なパラメータを示している。
【００５０】
図５に示すように、実施例１〜２１のコンロッドそれぞれは、ノッチＮ１とＮ２の形状が異なる、具体的には、切り込み深さＤと、切り込み先端Ｒと、切り込み角度θが異なるものである。その他の部分は同一である。実施例１と２とが同一形状であり、同様に、実施例３と４、実施例６と７、実施例８と９、実施例１０と１１、実施例１２と１３、実施例１４と１５、実施例１６と１７、実施例１８と１９、実施例２０と２１とが同一形状である。
【００５１】
実施例１〜２１のコンロッドのひずみ面積とひずみ時間は、ひずみゲージ１８によって検出されたひずみの変化から算出している。図６〜１６は、ひずみゲージ１８が検出した各コンロッドのひずみの変化を示している。なお、同図において示されている実施例（例えば、図６の実施例１と２）は、コンロッドの形状が同一である。ひずみ面積とひずみ時間の算出方法は、図４を用いて上述で説明したどおりである。
【００５２】
図５に示す各コンロッドのひずみ面積、ひずみ時間および実測真円度を用いて重回帰分析を実行することにより、数２に示す重回帰式が得られた。数２の式において、真円度変化量はＺ、ひずみ面積はＸ、ひずみ時間はＹである。また、−５７.６８１、３５９９.０７、６８２５の値は、回帰係数である。
【数２】
0005184110.tif 000003
【００５３】
数２に示す重回帰式の重相関係数は０.９１６であり、寄与率（説明率）は０．８３８である。したがって、数２に示す真円度変化量Ｚ、ひずみ面積Ｘ、ひずみ時間Ｙの対応関係の式は、高い確からしさを有する。参考までに数２に示す式より推定される実施例１〜２１の推定の真円度変化量（図５に示すひずみ面積とひずみ時間とを数２に示す式に代入して算出された値）と、実測真円度変化量（図５に示す値）との比をプロットした図１７をみれば、比が１であることを示す直線付近にプロット点が存在していることがわかる。すなわち、ひずみ面積とひずみ時間を数２の式に代入して算出された値が実測値とほぼ同一であることを示している。
【００５４】
以上により、本実施形態によれば、楔１４に生じるひずみ（具体的には楔１４に貼られたひずみゲージ１８が検出したひずみの変化から算出されたひずみ面積とひずみ時間）と、発明者が実施した実験と重回帰分析によって予め導き出された楔１４のひずみの変化と破断後の真円度との対応関係（具体的に言えば、ひずみ面積、ひずみ時間、および真円度変化量との対応関係）を示す数１や数２に示す式とに基づいて、破断後のロッドＷ１とキャップＷ２の軸受け面の真円度を高精度に推定することができる。したがって、具体例の上記数２の式に基づいて、真円度判定部６２でコンロッドの軸の受け面の真円度の良否を判定する際は、真円度変化量Ｚのしきい値を例えば１２０に設定し、破断後に上記数２の式で算出された真円度変化量Ｚが１２０のしきい値を超えた際は真円度不良と判定し、１２０のしきい値以下であれば真円度が良品であると判定してディスプレイなどに真円度変化量Ｚと判定結果を表示する。なお、破断時のコンロッドの軸受け面の真円度変化量は、図５に示すように、破断溝（ノッチ）Ｎ１、Ｎ２の加工形状に大きく影響するため、上記数２の式に基づいて真円度変化量Ｚを算出することは、破断溝（ノッチ）Ｎ１、Ｎ２の加工状態を間接的に把握することとなる。
【００５５】
なお、当然ながら、コンロッドの形状や材質、マンドレルや楔の形状および材質、油圧アクチュエータの性能などが変われば、数２に示す式の回帰係数の値は変化する。しかしながら、コンロッドの形状や材質などが変わっても、同様の実験および重回帰分析を実行して、真円度変化量、ひずみ面積、およびひずみ時間との対応関係を示す式を求めれば、同様に破断後のロッドやキャップの軸受け面の真円度を推定することができる。
【００５６】
以上、上述の実施形態を挙げて本発明を説明したが、本発明はこれに限定されない。
【００６０】
例えば、上述の実施形態の場合は、コンロッドの貫通孔の内周部に破断を促進するための破断促進部として破断溝（ノッチ）Ｎ１、Ｎ２を形成したが、これに代えて、レーザ加工により、コンロッドの貫通孔の内周部の破断腺に沿って所定の間隔で複数の細孔を形成して破断促進部を形成するもの、または、レーザ加工により、コンロッドの貫通孔の内周部の破断腺に沿って溝を形成して破断促進部を形成するものでもよく、破断促進部の形状及び加工方法は、上述の実施形態に限定されるものでない。
【産業上の利用可能性】
【００６１】
以上のように本発明によれば、コンロッドの破断後に検査することなく、コンロッドの破断状態を知ることができる。したがって、コンロッドの貫通孔に半割型のマンドレルを嵌合して該半割型マンドレル間に楔を打ち込んでいくことにより、該コンロッドを貫通孔部分で２つに破断する金属加工技術の分野において好適に利用される可能性がある。
【図面の簡単な説明】
【００６２】
【図１】本発明の一実施形態に係る破断方法や破断装置によって破断されるコンロッドを示す図である。
【図２】図１に一点鎖線に示す断面をＡ方向からみたコンロッドの断面図である。
【図３】コンロッド破断装置の構成を概略的に示す図である。
【図４】楔に生じたひずみの変化を示す図である。
【図５】本発明の発明者が実施した実験および重回帰分析の内容を説明するための表である。
【図６】実施例１と２において検出されたひずみの変化を示す図である。
【図７】実施例３と４において検出されたひずみの変化を示す図である。
【図８】実施例５において検出されたひずみの変化を示す図である。
【図９】実施例６と７において検出されたひずみの変化を示す図である。
【図１０】実施例８と９において検出されたひずみの変化を示す図である。
【図１１】実施例１０と１１において検出されたひずみの変化を示す図である。
【図１２】実施例１２と１３において検出されたひずみの変化を示す図である。
【図１３】実施例１４と１５において検出されたひずみの変化を示す図である。
【図１４】実施例１６と１７において検出されたひずみの変化を示す図である。
【図１５】実施例１８と１９において検出されたひずみの変化を示す図である。
【図１６】実施例２０と２１において検出されたひずみの変化を示す図である。
【図１７】重回帰解析の確からしさを説明する図である。
【符号の説明】
【００６３】
１２ａ  マンドレル
１２ｂ  マンドレル
１４  楔
Ｗ    コンロッド
【図１】
0005184110.tif 000004
【図２】
0005184110.tif 000005
【図３】
0005184110.tif 000006
【図４】
0005184110.tif 000007
【図５】
0005184110.tif 000008
【図６】
0005184110.tif 000009
【図７】
0005184110.tif 000010
【図８】
0005184110.tif 000011
【図９】
0005184110.tif 000012
【図１０】
0005184110.tif 000013
【図１１】
0005184110.tif 000014
【図１２】
0005184110.tif 000015
【図１３】
0005184110.tif 000016
【図１４】
0005184110.tif 000017
【図１５】
0005184110.tif 000018
【図１６】
0005184110.tif 000019
【図１７】
0005184110.tif 000020